(57)【要約】  バナジウムガラスコートに基づく荷電粒子線装置の高性能化を実現する荷電粒子線装置、及び荷電粒子線装置用部材の製造方法を達成することを目的とする。  内部空間が高真空に排気される金属容器と、前記金属容器の前記内部空間側の表面に形成されたコート層（１６１、１６２、１６３）とを備え、前記コート層（１６１、１６２、１６３）はバナジウムを含むガラス、つまり、非晶質であることを特徴とする真空部材を用いた荷電粒子線装置により達成する。高真空にしたい空間、例えば、電子源周辺部の壁にバナジウムガラスをコートすることで、電子源周辺部でのガス放出量を低減し、コート層でのゲッター効果により、局所排気を実施し、構造が複雑な空間でも大型の高真空ポンプを付けること無く、極高真空を達成する。
2016117628.tif 000002
【特許請求の範囲】
【請求項１】
荷電粒子源から放出される荷電粒子ビームを調整する光学素子と、前記荷電粒子ビームが通過する通路の雰囲気を真空とするための真空容器を備えた荷電粒子線装置において、  前記真空容器内内壁、及び前記真空容器内に配置される部材の少なくとも一方を、バナジウムを含むガラスで構成したことを特徴とする荷電粒子線装置。
【請求項２】
請求項１において、  前記バナジウムを含有するガラスは、バナジウムを主成分とすることを特徴とする荷電粒子線装置。
【請求項３】
請求項１において、  前記真空容器内に配置される部材は、前記荷電粒子ビームを加速させる加速部であることを特徴とする荷電粒子線装置、
【請求項４】
請求項１において、  前記光学素子は静電レンズであることを特徴とする荷電粒子線装置。
【請求項５】
請求項１において、  前記真空容器内に配置される部材は、前記荷電粒子ビームの収差を補正する収差補正器、及び前記荷電粒子ビームを偏向する偏向器の少なくとも１つであることを特徴とする荷電粒子線装置。
【請求項６】
荷電粒子源から放出される荷電粒子ビームを調整する光学素子と、前記荷電粒子ビームが通過する通路の雰囲気を真空とするための真空容器を備えた荷電粒子線装置において、  前記真空容器内に位置する部材に、バナジウムを含むガラス層がコーティングされていることを特徴とする荷電粒子線装置。
【請求項７】
請求項６において、  前記バナジウムを含むガラス層は、バナジウムを主成分とすることを特徴とする荷電粒子線装置。
【請求項８】
請求項６において、    前記真空容器内の真空度が１０−８〜１０−１１［Ｐａ］であることを特徴とする荷電粒子線装置。
【請求項９】
請求項６において、    前記バナジウムを含むガラス層は、４〜２０ｐｐｍの熱膨張係数を有することを特徴とする荷電粒子線装置。
【請求項１０】
請求項６において、    前記真空容器は、真空室を構成する容器と、当該容器と他部材を接続するための銅ガスケットを含み、前記バナジウムを含むガラス層の塗布範囲は、前記銅ガスケットと、前記バナジウムを含むガラス層との間の距離をＥとし、前記バナジウムを含むガラス層の膜厚をｄとした場合に、E＞ｄの関係になることを特徴とする荷電粒子線装置。
【請求項１１】
請求項６において、  前記光学素子は静電レンズであることを特徴とする荷電粒子線装置。
【請求項１２】
請求項６において、    前記光学素子は、前記荷電粒子ビームの収差を補正する収差補正器、及び前記荷電粒子ビームを偏向する偏向器の少なくとも１つであることを特徴とする荷電粒子線装置。
【請求項１３】
請求項６において、    前記荷電粒子源から荷電粒子を引き出すための第一陽極を備え、当該第一陽極の前記荷電粒子源側の面に、前記バナジウムを含むガラス層がコーティングされていることを特徴とする荷電粒子線装置。
【請求項１４】
請求項６において、    前記荷電粒子源から荷電粒子を引き出すための第一陽極と、当該第一陽極によって引き出された荷電粒子を加速させる第二陽極と、前記第一陽極と第二陽極との間に配置される絶縁体とを備え、前記第二陽極と前記絶縁体の前記荷電粒子源側の面に、前記バナジウムを含むガラス層がコーティングされていることを特徴とする荷電粒子線装置。
【請求項１５】
請求項６において、    荷電粒子線装置の鏡筒内壁に、前記バナジウムを含むガラス層を設けたことを特徴とする荷電粒子線装置。
【請求項１６】
請求項６において、    荷電粒子線装置の鏡筒内部の光学素子に、前記バナジウムを含むガラス層を設けたことを特徴とする荷電粒子線装置。
【請求項１７】
荷電粒子線装置用部材の製造方法において、  前記荷電粒子線装置用部材であって、前記荷電粒子線装置の真空空間側に位置する部材の表面に、バナジウムを含むガラス層をコーティングすることを特徴とする荷電粒子線装置用部材の製造方法。
【請求項１８】
請求項１７において、  前記バナジウムを含むガラス層は、バナジウムを主成分とすることを特徴とする荷電粒子線装置用部材の製造方法。
【請求項１９】
請求項１７において、  前記バナジウムを含むガラス層は、バナジウムを含むガラスをペースト状、或いは液状にした上で、前記部材の表面に塗布することを特徴とする荷電粒子線装置用部材の製造方法。
【発明の詳細な説明】
【技術分野】
【０００１】  本発明は荷電粒子線装置に係り、特に、荷電粒子ビームを偏向、集束、荷電粒子源等から引き出し、或いは加速させる電圧が印加される被電圧印加部材を備えた荷電粒子線装置、及び荷電粒子線装置の製造方法に関する。
【背景技術】
【０００２】  電子顕微鏡に代表される荷電粒子線装置は、荷電粒子源から放出された荷電粒子ビームを加速し、当該加速されたビームを試料に照射する装置である。例えば走査電子顕微鏡には、電子源からビームを引き出すための引き出し電極、当該引き出し電極から引き出されたビームを加速する加速電極、試料上でビームを走査するための走査偏向器、収差を補正するための収差補正器、静電レンズ、これらの光学素子の理想光軸を通過するように、ビームの軌道を調整する補正器などが設けられている。【０００３】  これらの光学素子は、複数の異なる電極に異なる電圧を印加することによって発生する電界によって、ビームを制御するためのものであり、このような電界を形成する複数の電極は、導通しないように、適正に絶縁されている必要がある。【０００４】  特許文献１には、導電性碍子を加速管に使用した電子銃が開示されている。導電性碍子を加速管に使用することで、碍子表面に電子線が衝突して発生するチャージは、導電性碍子の表面を電流として流れるのでチャージアップを抑制できる。また特許文献２には、高抵抗ではあるが導電性のセラミックスにより構成されている電子光学鏡筒が開示されている。鏡筒の筒体、特に内筒を高抵抗導電性とすることで、電極間におけるチャージアップ量を減少させることができる。特許文献３には、電子ビーム露光装置の静電偏向器のチャージアップを、電極表面に二酸化バナジウム（ＶＯ２）を被覆することによって抑制する手法が説明されている。更に、特許文献４には、ガラス基板等の絶縁性部材を電極間に介在させた静電偏向器が説明されている。特許文献５には荷電粒子ビーム露光装置の静電偏向器を、ＣａＶＯ３のような非磁性酸化物粒子と無機ガラスとの複合材料より構成することが説明されている。
【先行技術文献】
【特許文献】
【０００５】
【特許文献１】特許第５０２３１９９号公報（対応米国特許ＵＳＰ８，８０３，４１１）
【特許文献２】ＷＯ０３／１０７３８３（対応米国特許ＵＳＰ７，１９３，２２１）
【特許文献３】特許第４０８３７６８号公報
【特許文献４】特開２０００−２６８７５５号公報
【特許文献５】特開２００１−２２３１５４号公報
【発明の概要】
【発明が解決しようとする課題】
【０００６】  荷電粒子ビーム、試料から放出される２次電子（Ｓｅｃｏｎｄａｒｙ  Ｅｌｅｃｔｒｏｎ：ＳＥ）、後方散乱電子（Ｂａｃｋｓｃａｔｔｅｒｅｄ  Ｅｌｅｃｔｒｏｎ：ＢＳＥ）が通過する荷電粒子線装置内部は、高真空が保たれている必要がある。特に荷電粒子源（電子源等）近傍は、高い真空が維持されている必要がある。高真空状態を作り出すためには、通常、荷電粒子線装置の外部に設けた真空ポンプを用いた真空排気を行う必要があるが、複数の光学素子が配列されている荷電粒子線装置内部の構造は複雑であり、排気コンダクタンスを大きく取ることが困難である。よって、外部に取り付けられた真空ポンプを用いた高真空化には限度がある。【０００７】  特許文献１乃至３に開示の手法によれば、荷電粒子線装置の内部で起こり得るチャージアップを抑制することができるが、真空度の向上には寄与しない。また、特許文献４、５に開示されているようなガラス基板等の絶縁部材や、非磁性酸化物粒子と無機ガラスとの複合材料も真空度の向上には寄与しない。【０００８】  以下に、内部の真空度の向上を目的とする荷電粒子線装置、及び荷電粒子線装置用部材の製造方法を提案する。
【課題を解決するための手段】
【０００９】  上記目的を達成するための一態様として、荷電粒子源から放出される荷電粒子ビームを調整する光学素子と、前記荷電粒子ビームが通過する通路の雰囲気を真空とするための真空容器を備えた荷電粒子線装置であって、前記真空容器内内壁、及び前記真空容器内に配置される部材の少なくとも一方を、バナジウムを含むガラスで構成した荷電粒子線装置を提案する。【００１０】  上記目的を達成するための他の一態様として、荷電粒子源から放出される荷電粒子ビームを調整する光学素子と、前記荷電粒子ビームが通過する通路の雰囲気を真空とするための真空容器を備えた荷電粒子線装置であって、前記真空容器内に位置する部材に、バナジウムを含むガラス層がコーティングされている荷電粒子線装置を提案する。【００１１】  上記目的を達成するための更に他の態様として、荷電粒子線装置用部材の製造方法であって、前記荷電粒子線装置用部材であって、前記荷電粒子線装置の真空空間側に位置する部材の表面に、バナジウムを含むガラス層をコーティングする荷電粒子線装置用部材の製造方法を提案する。
【発明の効果】
【００１２】  バナジウムを含むガラスは、ゲッター効果による真空排気が可能であるため、真空容器内の高真空化を実現することが可能となる。特に、荷電粒子線装置の光学素子等に、バナジウムガラスをコーティングすることによって、外部の真空ポンプによる排気コンダクタンスの小さな部位であっても、高真空化を実現することが可能となる。
【図面の簡単な説明】
【００１３】
【図１】荷電粒子線装置の概要を示す図。
【図２】電子源の陽極の接続部材、電子源の真空雰囲気を維持する真空容器にバナジウムガラスを適用した例を示す図。
【図３】電子ビームを加速する加速管の電極の接続部材にバナジウムガラスを適用した例を示す図。
【図４】電子ビームを集束する静電レンズの電極と、当該電極の接続部材（支持部材）として、バナジウムガラスを適用した例を示す図。
【図５】電子ビームの収差を補正する収差補正器の構成部材として、バナジウムガラスを適用した例を示す図。
【図６】電子源周囲の構造の一部をバナジウムガラスとした例を示す図。
【図７】試料を載置するための試料ステージの構造の一部をバナジウムガラスとした例を示す図。
【図８】抵抗値の異なる複数のバナジウムを用いて静電レンズを構成した例を示す図。
【図９】ガラスの温度と粘度の関係を表すグラフ。
【図１０】ガラスの示差熱分析グラフ。
【図１１】セラミック製の碍子と、電極との間にバナジウムガラスを含む部材からなる接続部材を備えた電子源の一例を示す図。
【図１２】ステンレス材で出来た真空容器の断面図。
【図１３】ステンレス材の真空容器内面にバナジウムガラスをコートした時の断面図。
【図１４】ステンレス材表面へのバナジウムガラスコート有無の違いを示す排気特性図。
【図１５】電子源周囲の構造の一部をバナジウムガラスでコートした例を示す図。
【図１６】バナジウムを含有するガラスを用いた構造の走査電子顕微鏡（荷電粒子線装置）の概要を示す図。
【発明を実施するための形態】
【００１４】  電子顕微鏡等の内部に配置される光学素子は、正確に適正な位置に形成されている必要がある。例えば、静電レンズを形成する電極は、電子ビームを通過させるための開口が設けられているが、この開口が電子ビームの理想光軸に対し、軸対称に形成されている必要がある。また、電極間の距離も設計通り、適正な位置に正確に位置付けられている必要がある。レンズを形成するための電極は、碍子のような絶縁部材を介して電子顕微鏡等の装置に取り付けられている。碍子は絶縁性の高いセラミック等で形成されているが、非常に硬質な部材であり、軟質な部材に対して相対的に加工が難しい。また、加工が困難であるが故に、光学素子を高精度に所定の位置に位置付けることが難しい。
【００１５】  より具体的には、碍子は磁器を組成とするものが多く、焼結時の寸法変化が数１００μｍ程度発生する難加工材である。また、碍子と金属を接合する場合、温度によらず、安定した位置精度を確保するためには、碍子、金属の双方に熱膨張率が近い部材を介して接続する必要があり、構成が複雑になる。また、その際にロウ付けで各部材を接合しようとすると、ロウ材端面に高温加熱等による接着面粗さ等を発生し、不要な放電や不純ガスを発生する可能性がある。特許文献１乃至３には、碍子や偏向器を、導電性セラミックによって構成すること、或いはセラミック上に導電性膜を形成することが説明されているが、碍子自体を高精度形成することは上述の事情により困難であり、より高精度形成可能な部材の適用が望ましい。
【００１６】  以下に、高精度形成に基づく荷電粒子線装置の高性能化の実現を目的とする荷電粒子線装置、及び荷電粒子線装置用部材の製造方法を提案する。
【００１７】  上記目的を達成するための一態様として、荷電粒子源から放出された荷電粒子ビームを、変化させる光学素子、及び当該光学素子を包含する真空容器を備えた荷電粒子線装置であって、前記光学素子は電極或いは第１のバナジウムを含むガラスからなる被電圧印加部材を含むものであって、当該被電圧印加部材を支持する支持部材、及び前記真空容器の少なくとも１つは、第２のバナジウムを含むガラスによって構成される荷電粒子線装置を提案する。即ち、真空空間に位置する真空空間に接する真空容器内壁を構成する部材、光学素子の構成部材、その他真空内に配置される部材を、バナジウムを含むガラスで構成した荷電粒子線装置を提案する。
【００１８】  また、上記目的を達成するための他の態様として、荷電粒子線装置に搭載される光学素子、真空容器或いは荷電粒子線装置を製造する製造方法であって、前記荷電粒子ビームを変化させる光学素子に含まれる被電圧印加部材の接続部材、及び前記真空容器の少なくとも一方を、バナジウムを含むガラスによって構成する製造方法を提案する。
【００１９】  上記構成、及び方法によれば、荷電粒子線装置、及び荷電粒子線装置を構成する部材の高精度形成に基づく、荷電粒子線装置の高性能化が可能となる。
【００２０】  電子顕微鏡等の電子線装置に用いられる静電偏向器や静電レンズなどの電極構造は、金属電極を電気的に分離するために電極間に絶縁体碍子を挟む構造をとっている。絶縁体碍子が直接金属電極に接合できないため、ネジによる締め付けや、ロウ付け部品を介して金属電極と溶接する方法などが使用される。更に絶縁体碍子が電子線に照射されるとチャージアップしてしまうため、絶縁部を遮蔽したり、電子線が到達しないように複雑な構造をとる必要があった。
【００２１】  以下に説明する実施例は、電子顕微鏡のような荷電粒子線装置、荷電粒子線装置内で荷電粒子ビームを調整、変化させる光学素子、及びこれらの製造方法に関するものであり、バナジウムを含有するガラスを、金属電極、或いはバナジウムガラスを含む被電圧印加部材を固定、支持、接続する際の絶縁物として、あるいは部材に塗布して用いることを特徴とする。
【００２２】  バナジウムを含有するガラスは、非晶質であり、結晶体のバナジウムと異なり、低温で軟化・流動し、気密性が高く（ガス透過性がない）、抵抗率を制御できる。また、含有物の組成率を変えることで軟化点を３００〜７００℃で制御することができ、金属と金属、金属と絶縁物の接合剤として用いることができる。また、加工性が良いため、金属同様の加工精度を実現し、さらに抵抗率を１０６〜１０１３Ωｃｍの範囲で制御することができる。
【００２３】  また、電子源周辺は、電子源特性の安定化、長寿命化のため、極高真空が求められる。これまでの知見から電子源からの電子放出の安定化には真空度向上が重要であることが分かってきている。真空度向上のため、非蒸発型ゲッターポンプ（ＮＥＧ）等の効果は確認されているが、電子銃の複雑な電極構造で、局所的に排気することは出来ていない。
【００２４】  電子顕微鏡の電子源周辺の構成は複雑で、局所的に高真空に排気するには、大型の高真空ポンプが必要である。しかしながら、電子源周辺部は大型の高真空ポンプを取り付けるスペースは無く、構造が複雑なため排気コンダクタンスが大きくとれない。そのため、結果的には大型の高真空ポンプを取り付けても実効的に排気能力は限界がある。そこで、以下に説明する実施例では、バナジウムガラスコートに基づく荷電粒子線装置の高性能化の実現を目的とする荷電粒子線装置、及び荷電粒子線装置用部材の製造方法を提案する。
【００２５】  上記目的を達成するための一態様として、内部空間が高真空に排気される真空容器と、前記真空容器の前記内部空間側の表面に形成されたコート層とを備え、前記コート層はバナジウムを含むガラス、つまり、非晶質であることを特徴とする真空部材を用いた荷電粒子線装置を提案する。
【００２６】  高真空にしたい空間、例えば、電子源周辺部の壁にバナジウムガラスをコートすることで、電子源周辺部でのガス放出量を低減し、コート層でのゲッター効果により、局所排気を実施し、構造が複雑な空間でも大型の高真空ポンプを付けること無く、極高真空を達成する。以下に説明する実施例は、電子顕微鏡のような荷電粒子線装置、荷電粒子線装置内で、電子源周辺部などでの放出ガス量を低減でき、局所的に排気できる真空部材、および、これらの製造方法に関するものであり、バナジウムを含有するガラスを、金属、絶縁物などの部材に塗布して用いることを特徴とする。
【００２７】  上記構成、及び方法によれば、荷電粒子線装置、及び荷電粒子線装置を構成する部材の高機能化に基づく、荷電粒子線装置の高性能化が可能となる。バナジウムガラスを用いることで放電のリスクを上げることなく、局所高真空化の実現が可能となる。
【００２８】  また、金属や絶縁物へのコート剤としてバナジウムを含有するガラスを用いることにより、ガス放出量を低減でき、高真空を維持できる構成することが可能となる。また、バナジウムガラスの抵抗率を適切に制御することで、電子の衝突等によって形成されるチャージアップ等の発生を抑制でき、当該チャージアップによるビーム軌道への影響や、放電に基づく絶縁破壊等の発生の可能性を低減することが可能となる。特に、排気コンダクタンスが小さい構造が複雑な部分であっても、真空空間に対向するように、ゲッター効果を持つコート面を塗布することができるため、内部構造が複雑な光学系であっても、高真空化を実現することが可能となる。
【００２９】  バナジウムを含有するガラスは、非晶質であり、結晶体のバナジウムと異なり、低温で軟化・流動し、気密性が高く（ガス透過性がない）、抵抗率を制御できる。更に、バナジウムを含有するガラスは、バナジウムを主成分（含有する成分の中で一番多い）とする非晶質の均一な単一材料である。また、含有物の組成率を変えることで軟化点を２００〜７００℃で制御することができ、金属や絶縁物のコート剤として用いることができる。コート剤として用いる場合は、金属や絶縁物とのガラスの熱膨張係数を合わせる必要がある。一般的には、コートしようとする部材の熱膨張係数の一、二割小さい熱膨張係数のガラスが好ましい。バナジウムガラスの熱膨張係数は４〜２０ｐｐｍの範囲で調整できる。部材の材質は、ステンレス、チタン、アルミ、銅、金、銀、ニッケル、コバルト、リン青銅、鋳鉄、軟磁性材料（パーメンダ、  パーメンジュール、タフバーム、鉄等）、カプトン、セラミック（ガラス、アルミナ、ジルコニア、チッ化アルミ、炭化ケイ素、チッ化ケイ素、フォルステライト、ステアタイト、コージライト、フェライト、ムライト、サイアロン、チタン酸バリウム、チタン酸ジルコン酸鉛、マシナブルセラミック等）、熱可塑性樹脂、熱硬化性樹脂などである。
【００３０】  図９にガラスの温度と粘度の変化を表すグラフ、図１０にガラスの示差熱分析のグラフを示す。ガラスは温度が高くなるにつれ、粘度が下がる。また、ガラスから過冷却液体に移り変わる温度を転移点（Ｔｇ）、ガラスの膨張が停止する点を屈伏点（Ｍｇ）、軟化し始める温度を軟化点（Ｔｓ）、ガラスが焼結体となる焼結点（Ｔｓｉｎｔ）、ガラスが溶け出す流動点（Ｔｆ）、ガラスの成形に適した温度（粘度が１Ｅ＋４ ｄＰａｓ であるような温度）を作業点という。転移点と軟化点は例えば、５３５℃、６５５℃と言った値で、バナジウムを含有するガラスを軟化点から作業点に加熱することで、接合剤、コート剤、或いは真空容器内の微小な凹部等を充填する充填剤とすることができる。
【００３１】  金属と金属、金属と絶縁物の間の接合剤としてバナジウムを含有するガラスを用いることにより、ネジによる締め付けや、ロウ付け等を行うことなく、荷電粒子線装置内に設置される光学素子を構成することが可能となる。また、加工性に優れているため、高い位置精度を得ることができ、結果として高性能な光学素子、及び荷電粒子線装置の提供が可能となる。さらには、バナジウムガラスの抵抗率を適切に制御することで、電子の衝突等によって形成されるチャージアップ等の発生を抑制でき、当該チャージアップによるビーム軌道への影響や、放電に基づく絶縁破壊等の発生の可能性を低減することが可能となる。
【００３２】  真空容器を構成する絶縁材として、低軟化点で加工性が優れ、体積抵抗値を任意の範囲で制御できるバナジウムを含有するガラスを用いる。バナジウムを含有するガラスは  、含有物の組成率を変えることで、軟化点や熱膨張係数を接合部材の特性に合わせることができるため、接合剤として働き、金属や他の絶縁物、バナジウムを含有するガラス自体を高い気密性を保ったまま接合することができる。
【００３３】  また、加工性が優れているので、金属との一体構造物を作り、それを切削加工することで、電極構造の組立てや溶接などをせずに構造物を作製することができる。
【００３４】  さらに、抵抗値を制御することができるため、構造物の表面に電子などが付着しても、チャージアップを防止することができる。
【００３５】  以下に説明する実施例によれば、位置精度の高い、チャージアップを防止することができる電極構造物を作ることができる。また、真空容器としても気密性の高いものを作れる。
【００３６】  以下、図面を用いて、バナジウムを含むガラスを構成要素とする走査電子顕微鏡、及びその各構成要素について、詳細に説明する。なお、以下の実施例では、走査電子顕微鏡を用いて説明を行うが、本実施例は他の荷電粒子線装置にも適用することが可能である。
【００３７】  また、バナジウムガラスは、ゲッター効果による真空排気を行うことができるため、真空空間に面する電子顕微鏡の各部品を構成する構造物としてだけではなく、構造物をコートするコート剤として用いることによって、高真空化の実現が可能となる。
【００３８】  図１は、走査電子顕微鏡（荷電粒子線装置）の概要を示す図である。電子源１０６と第一陽極１０２の間に印可される引出電圧Ｖ１によって電子源１０６から放出された一次電子線１０７は電子源１０６と第二陽極１０４の間に印可される電圧Ｖａｃｃにより加速されて、後段の電子顕微鏡鏡筒１１４に進行する。
【００３９】  引出電圧Ｖ１は引出電圧制御回路１５１、加速電圧Ｖａｃｃは加速電圧制御回路１５２により制御されている。
【００４０】  一次電子線１０７は、第一集束レンズ制御回路１５３で制御された第一集束レンズ１１３で集束される。一次電子線１０７は対物絞り１１６で電子線の試料照射電流が制御されるが、電子線の中心を対物絞り１１６の孔中心へ通過させるために、電子線中心軸調整用アライナー１５４と、対物絞り１１６上で電子線を走査するための電子線中心調整用偏向器１１５が設けられている。
【００４１】  さらに一次電子１０７は、収差補正器１２０によりビーム形状が補正され、それを対物レンズ１１９で細く集束され、上段偏向器１１７と下段偏向器１１８により試料１２１上を二次元的に走査される。試料１２１は、ＸＹＺ駆動およびリターディング電圧制御機構１６０により制御されている試料ステージ１２２に配置されている。
【００４２】  試料１２１上の一次電子線１０７の照射点からは、反射電子や二次電子などの信号電子１２３が放出される。この信号電子１２３を検出器１２４で検出し、信号処理機構１５９により観察画像として図示にない表示方法により試料１２１の拡大像がえられる。
【実施例１】
【００４３】  上記説明した装置構成で、電極の絶縁部分、真空容器にバナジウムを含有するガラスを適用した例について説明する。図２は、電子源周辺の絶縁物および真空容器にバナジウムを含有するガラスを用いた構造の概略図である。【００４４】  第一陽極１０２と第二陽極１０４の間には加速電圧Ｖａｃｃが印可されて、電子源１０６から放出された一次電子線１０７を加速しており、第一陽極１０２と第二陽極１０４を電気的に絶縁している絶縁体碍子１８０として、バナジウムを含有するガラスを用いる。【００４５】  また、一次電子線１０７が通過する領域は真空雰囲気であり、外側が大気となっており、絶縁体碍子１８０は真空容器の一部としても用いられている。【００４６】  絶縁体碍子１８０として用いるバナジウムを含有するガラスの大きさは、次のようにして決まる。一次電子線１０７は、第一陽極１０２や第二陽極１０４等の電極に衝突して反射電子や散乱電子と言った二次的な電子１０８、１０９が発生する。この二次的な電子１０８、１０９は絶縁体碍子１８０に付着し、蓄積されてチャージアップの原因となる。【００４７】  このチャージアップを防ぐためには、絶縁体碍子１８０の真空雰囲気側の壁面に電子線照射量、例えば数μＡ程度流す必要がある。第一陽極と第二陽極にかかる電圧はＶａｃｃ−Ｖ１であり、通常−数ｋＶ〜数十ｋＶである。【００４８】  これを満たす抵抗値は１０１１Ω程度であり、抵抗率１０９Ωcmのバナジウムを含有するガラスで、外径１００ｍｍ内径８０ｍｍ高さ１００ｍｍの形状を作製すればこの抵抗値を実現できる。また、空気の絶縁破壊電界強度の一般的な値は３ｋＶ／ｍｍであり、外側の放電を起こさない長さを確保できている。絶縁体碍子１８０として用いるバナジウムを含有するガラスの大きさは、チャージアップを防止する抵抗値と、放電の危険性の無い距離があれば特に限定するものではない。【００４９】  また、バナジウムを含有するガラスは、低軟化点であり、第一陽極１０２および第二陽極１０４に直接接合することができ、接合の際は、レーザを用いる方法をはじめ、様々な加熱による接合方法により実施される。【００５０】  バナジウムを含むガラスではない絶縁体碍子では、抵抗値の制御が困難で、チャージアップを防止するために、二次的な電子１０８、１０９が放出されないよう第一陽極１０２、第二陽極１０４の形状を複雑な構造にしたり、絶縁体碍子の前に遮蔽材を挿入して対応する必要がある。また、絶縁体碍子は金属と直接接合することができず、セラミックスの場合は、熱膨張率の近いコバールとセラミックスを銀ロウ付けし、コバールと金属を溶接することで真空容器を作製する必要があるが、銀ロウやコバールと言った部材が、不純ガスを放出する原因となるため、これらの構成を用いない本実施例によれば、高真空の維持が可能な真空容器の提供が可能となる。また、真空空間に接する面積の大きな絶縁碍子を、バナジウムガラスで生成することによって、ゲッター効果による高真空化を実現することが可能となる。
【実施例２】
【００５１】  図３は、加速管にバナジウムを含有するガラスを用いた構造の概略図である。加速管は、電子顕微鏡の場合、複数の電極が絶縁体を介して積層される。そして各電極に印加される電圧によって、電子ビームは多段加速される。このような加速管は、主に透過型電子顕微鏡のような高加速電子顕微鏡に用いられ、例えば、数１００ｋｅＶに電子ビームを加速させる。【００５２】  バナジウムを含むガラスを用いない加速管では、ガラスやセラミックスなどの絶縁体碍子を使用している。一次電子線１０７や一次電子線１０７が発生させる反射電子や散乱電子と言った二次的な電子１０８、１０９が衝突したときは、絶縁体碍子の表面に電子が蓄積され、チャージアップする。チャージアップすると、加速管の電位分布が変わり、一次電子線１０７の軌道が変化し、観察時にビームが揺らぐといった現象が起こる。このチャージアップ現象を防止するために、バナジウムを含むガラスを用いない加速管では、一次電子線１０７が二次的な電子１０８、１０９が絶縁体碍子に直接当たらないように、加速電極を複雑な形状とする必要がある。このような加速電極は製作が複雑になるばかりでなく、加速管を組み込んだ時に、中心軸上の電位勾配が厳密には一定でなくなり、一次電子線１０７の収差も増大する。また、電位勾配を一定にするために、各電極間に数ＧΩの抵抗（ブリーダ抵抗）を取り付け、静電レンズ効果の影響を小さくしたまま、電子線を加速することになる。【００５３】  図３（ａ）は、バナジウムを含有するガラスを加速管２０７の１、３、５段目（図３（ｂ）のガラス２０１、２０３、２０５）に使用した例である。ここで、加速管に使用されるバナジウムを含有するガラスは、特に内側表面の抵抗を小さくする特徴がある。具体的な抵抗値としては、１０８〜１０１０Ωの範囲である。バナジウムを含有するガラスを使用することで、内側表面に電子が衝突し発生するチャージは、表面を電流として流れるので、チャージアップを防止できる。よって、各段の加速電極の形状もセラミック等の碍子を用いた加速管と違い単純な構造とすることができる。【００５４】  また、各段に使用するバナジウムを含有するガラスの抵抗を、ブリーダ抵抗と同じ値に合わせこむことで、ブリーダ抵抗を使用しない加速管を提供することもできる。さらに、加速電極間の距離や形状に応じて、バナジウムを含有するガラスの長さや抵抗値を変えることで、一定の電界を得ることも可能である。【００５５】  また、バナジウムを含有するガラスは低軟化点で加工性が良い。そのため、この加速管の作製には、まず図３（ｂ）にある通り、円柱のバナジウムを含有するガラス２０１、２０３、２０５と加速電極２０２、２０４を積み重ね、バナジウムを含有するガラスを接合する。続いて、図３（ｃ）にあるような一体構造物２０６を切削加工することで、最終形状を完成する。こうして、組立工程を省き、ネジ止め、溶接などの作業がなくなるため、同軸度などの位置精度が高い加速管を作ることができる。従って、組立て誤差による一次電子線１０７の軌道の乱れを防ぎ、収差を小さくすることができる。また、部品点数が少なくなることで、不純ガスを放出する原因が減り、真空度も改善される。【００５６】  また、同じ要領で静電レンズを形成することもできる。より具体的には、部材２０１、２０３、２０５を電極とし、部材２０２、２０４を、バナジウムを含むガラスからなる絶縁部材とすることによって、静電レンズを構築することが可能となる。
【実施例３】
【００５７】  図４は、静電レンズにバナジウムを含有するガラスを用いた構造の概略図である。一次電子線１０７を収束するのには、電子レンズが用いられ、電子レンズの一つとして静電レンズが使われる。静電レンズは電位の異なる電極が同軸に重なった構造をしている。【００５８】  セラミックスなどの絶縁体碍子を構成要素とする静電レンズでは、碍子によって電気的に電極同士を絶縁している。そのため、一次電子線１０７や一次電子線１０７が発生させる反射電子や散乱電子と言った二次的な電子が絶縁体碍子に衝突したときは、絶縁体碍子の表面に電子が蓄積され、チャージアップする。チャージアップすると、静電レンズの電位分布が変わり、一次電子線１０７の軌道が変化し、観察時にビームが揺らぐといった現象が起こる。【００５９】  このチャージアップ現象を防止するために、一次電子線１０７や二次的な電子が絶縁体碍子に直接当たらないように、電極の構造を複雑にすることが考えられるが、このような電極は製作が複雑になるばかりでなく、静電レンズを組み込んだ時に、所望の電界を作ることができなくなり、一次電子線１０７の収差も増大する。【００６０】  一方、バナジウムを含有するガラスは低軟化点で加工性が良い。本実施例では、図４（ｂ）に例示するように、絶縁部材となる筒状のバナジウムを含むガラス３５２と、抵抗が低く、電極のような被電圧印加部材となる円柱状のバナジウムを含むガラス３５１を用意し、部材３５１の切削加工等によって、図４（ａ）に例示するような形状に成型する。バナジウムガラスは、電極の代替部材として適用可能な程度の抵抗値を持たせることが可能であるため、本実施例は絶縁部材と被電圧印加部材のいずれをもバナジウムガラスを含有する材料で構成する例について説明する。【００６１】  図４（ａ）はバナジウムを含有するガラスを用いて形成された静電レンズを示す図であり、第２のバナジウム含有するガラスで構成された絶縁部材３５４、第１のバナジウムを含有するガラスで構成された被電圧印加部材３５６、３５８、３６０によって静電レンズが構成されている。また、絶縁部材３５４には、被電圧印加部材３５６、３５８、３６０のそれぞれに、電圧を印加する導線を通すための通路３５５、３５７、３５９が設けられている。【００６２】  本実施例では、静電レンズの作製のために、円柱のバナジウムを含有するガラスと電極を積み重ね、バナジウムを含有するガラスを接合し、続いて、接合によって一体となった一体構造物を切削加工することで、最終形状を完成する。【００６３】  こうして、組立工程を省き、ネジ止め、溶接などの作業がなくなるため、同軸度をはじめとした位置精度が高い静電レンズを作ることができる。従って、組立て誤差による一次電子線１０７の軌道の乱れを防ぎ、収差を小さくすることができる。また、部品点数が少なくなることで、不純ガスを放出する原因が減り、真空度も改善される。静電レンズの形状・抵抗値は、特に全て同じ形状、同じ抵抗値のものとする必要はなく、電極間の距離や形状に応じて、バナジウムを含有するガラスの長さや抵抗率を変えることで電界形状を制御し、所望のレンズ効果を得ることも可能である。【００６４】  別の作製方法としては、円筒のバ��ジウムを含有するガラスと円柱の電極を嵌め合わせ、バナジウムを含有するガラスを接合する。続いて、図４（ｃ）に例示するような一体構造物３５３を機械加工することで、最終形状を完成する。電位を与えるための配線は、側面を加工しても良く、また、分割された円筒のバナジウムを含有するガラスの境界にあらかじめ配線を埋め込み、バナジウムを含有するガラス同士を接合したものを用いても良い。
【実施例４】
【００６５】  図５は、収差補正器にバナジウムを含有するガラスを用いた構造の概略図である。一次電子線１０７の収差を補正するのには、磁場や電場を用いた収差補正器（多極子）が用いられ、その一つとして静電型収差補正器が使われる。静電型収差補正器は放射状に配置された電極に異なる電位を加えて、一次電子線１０７のビーム形状を制御する。【００６６】  セラミック等の碍子を用いた静電型収差補正器は、セラミックスなどの絶縁体碍子で電気的に電極を絶縁している。そのため、一次電子線１０７やその反射電子や散乱電子と言った二次的な電子の付着により、チャージアップの可能性がある。チャージアップすると、電極間の電位分布が変わり、一次電子線１０７の軌道が所望の起動から逸脱し、観察時にビームが揺らぐといった現象が起こる。このチャージアップ現象を防止するためには、一次電子線１０７や二次的な電子が絶縁体碍子に直接当たらないように、電極が複雑な構造にする必要がある。【００６７】  本実施例は、比較的簡単な構造で、加工が容易な収差補正器に関するものである。図５は、バナジウムを含有するガラスを電極の絶縁物に用いた八極子の静電型収差補正器である。【００６８】  バナジウムを含有するガラスは低軟化点で加工性が良い。そのため、この静電型収差補正器の作製には、まず、図５（ｂ）に例示されている通り、円筒のバナジウムを含有するガラス４０２と円柱の電極４０１を嵌め合わせ、両者を接合する。続いて、図５（ｂ）に例示されているような一体構造物４０３を切削加工することで、最終形状を完成する。こうして、組立工程を省き、ネジ止め、溶接などの作業がなくなるため、同軸度をはじめとした位置精度が高い静電型収差補正器を作ることができる。従って、組立て誤差による一次電子線１０７の軌道の乱れを防ぎ、収差を小さくすることができる。また、部品点数が少なくなることで、不純ガスを放出する原因が減り、真空度も改善される。電位を与えるための配線は、側面に加工しても良く、また、分割された円筒のバナジウムを含有するガラスの境界にあらかじめ配線を埋め込み、バナジウムを含有するガラス同士を接合したものを用いても良い。【００６９】  また、静電偏向器も静電型収差補正器と同様の構造をしており、静電型収差補正器と同様に作製することができる。【００７０】  図５（ａ）に例示する静電型収差補正器は、８つの電極４０４、４０５、４０６、４０７、４０８、４０９、４１０、４１１と、当該電極を包囲する筒状のバナジウムを含有するガラスによって構成されている。また、筒状体には、導線を通すための開口４１２、４１３、４１４、４１５が形成されている。また、８つの電極を導電性の高いバナジウムガラスを含有する部材とするようにしても良い。また、収差補正器ではなく静電偏向器として用いるようにしても良い。
【実施例５】
【００７１】  図６は、電子源周辺の絶縁物としてバナジウムを含有するガラスをセラミックスなどの絶縁体碍子の表面に構成した構造の概略図である。図６に例示する構成では、絶縁性碍子５０３の内壁に、バナジウムを含有するガラス５０４が塗布されている。このようにバナジウムを含有するガラスは、塗布して使用することができる。このように、電子が衝突する可能性がある碍子表面に、バナジウムを含有するガラスを塗布することによって、チャージアップを抑制することが可能となる。【００７２】  バナジウムを含有するガラスは数百μｍ厚で塗布することができ、表面抵抗を１０１１Ω程度に制御することができるため、電極間に高電圧を印加した際にバナジウムを含有するガラスの表面に微小電流を流すことでチャージアップを防ぐことができる。【００７３】  一方、絶縁性碍子５０３は焼結によって作成されるものであるため、図６に例示するような構成を採用した場合、焼結時の寸法変動によって、第一陽極１０２と第二陽極１０４との相対位置がずれ、設計通り高精度に形成できないことが考えられる。それに対し、図２に例示したように、部材１８０を、バナジウムを含有するガラス、或いはバナジウムガラスを含有する部材とすることによって、電極を支持する部材が焼結時の寸法変動によって変形することのない部材となるため、高い加工精度でビームを調整する光学素子を構成することが可能となる。【００７４】  以下、図面を用いて、バナジウムを含むガラスのコートによる高真空化方法の詳細に説明する。なお、以下の実施例では、真空容器を用いて説明を行うが、本実施例は他の荷電粒子線装置にも適用することが可能である。【００７５】  図１２は国際標準規格に準ずる超高真空用フランジ（ＩＣＦ）を用いた単管の断面図である。単管はステンレス材（主に、ＳＵＳ３０４Ｌ）１を用いており、超高真空用フランジ５同士の接続にはメータシール方式の無酸素銅ガスケット３を用いる。超高真空フランジ５のナイフエッジ４部分を銅ガスケット３に食い込ませることにより、真空シールを実施する。荷電粒子線装置においては、上記単管が真空室の壁面となり、荷電粒子線カラムを構成するために、フランジを介して複数の真空室（容器）を接続する際に、上述のような銅ガスケットが用いられる。【００７６】  図１３は、単管にバナジウムガラス２を塗布した後の断面図である。バナジウムガラスを５３５℃〜６５５℃でペースト化し、スプレー、刷毛塗り、印刷方法などの手法により、内壁へ塗布する。塗布後、１５０℃で３０分乾燥させる。乾燥後のバナジウムガラス２の膜厚は２００〜４００μｍ程で、これを大気中に置いて、３３０℃、１時間と５００℃、１時間の焼成を実施することにより、単管内壁へバナジウムガラスコートできる。コート層の膜厚は、塗布後の膜厚の約半分となり、１００〜２００μｍ程であった。バナジウムガラス２は、銅が拡散すると結晶化してしまうため、銅ガスケット３とバナジウムガラス２が接触しないようにする必要がある。本実施例では、バナジウムガラス塗布後の厚みｄ［ｍｍ］と塗布膜端面から超高真空フランジ５のナイフエッジ４部分までの距離、或いは塗布膜端部と銅ガスケット３との距離Ｅ［ｍｍ］の関係をＥ＞ｄとする���とにより、塗布後の焼成でバナジウムガラス２が溶融して流れても銅ガスケットと接触しないようにできる。【００７７】  図１４は、超高真空フランジのＩＣＦ−１１４を４つ配した、クロス管を図１３のように、バナジウムガラスコート（Ｖガラスコート）したものと、ステンレス表面（ＳＵＳ表面）そのままのものを用意し、ベーキングによる到達真空度の違いを見た排気特性である。真空排気は２４０Ｌ／ｓのターボ分子ポンプと非蒸発型のゲッターポンプで実施した。真空度はヌードイオンゲージと四重極質量分析計にて計測した。図１４の横軸は時間［ｓｅｃ］で、縦軸は真空度［Ｐａ］である。ベーキング温度は１５０℃で、６時間（２１６００ｓｅｃ）の間、行った。ベーキング開始後はＶガラスコートしたものも、ＳＵＳ表面のものも真空容器のクロス管の温度上昇とともに真空度が上昇しているが、ガス放出量は徐々に減少していく。ここで、ガス放出量の減少の状況は、図１４３の結果を見てわかるように、ＳＵＳ表面のものと比較して、Ｖガラスコートしたものが早く減少していることがわかる。これはＳＵＳ表面がＶガラスコートされることにより、ベーキング前のガスの吸着が抑えられ、ガス放出量の低減が出来ている事がわかる。尚、ベーキング中、４時間（１４４００ｓｅｃ）経過後、ゲッターポンプとイオンゲージの脱ガスのため、真空度はＶガラスコートしたものも、ＳＵＳ表面のものも、一旦、真空度は上昇しているが徐々に減少している。【００７８】  ベーキング終了後（２１６００ｓｅｃ以降）もＳＵＳ表面のものと比較して、Ｖガラスコートしたものが早く真空度が減少していることがわかる。ベーキング終了４５時間後では、到達真空度はＳＵＳ表面のものが１．６ｘ１０−８Ｐａに対して、Ｖガラスコートしたものは９．３ｘ１０−９Ｐａ以下となった。通常のベーキングでは、極高真空領域を達成するためには、２５０〜４００℃のベーキング温度が必要であるが、１５０℃の低温ベーキングでも、Ｖガラスコートにより、１０−９Ｐａ台の極高真空領域に到達できていることが分かる。つまり、真空度が１０−８〜１０−１１［Ｐａ］の極高真空領域で、バナジウムガラスコートのゲッター効果により、局所排気できることを示している。
【実施例６】
【００７９】  本実施例では荷電粒子線装置の電子源内部の真空空間に面する部材にバナジウムガラスを塗布した例を説明する。図２を用いて説明したように、走査電子顕微鏡の電子銃は、電子源１０６と第一陽極１０２の間に印加される引出電圧Ｖ１によって、電子源１０６から電子を引き出し、引き出された電子を電子源１０６と第二陽極１０４の間に印加される電圧Ｖａｃｃにより加速して一次電子線１０７とする電子顕微鏡に用いられる光学素子である。【００８０】  図２を用いて、部材１８０をバナジウムガラスで生成する例について説明したが、通常はセラミック製の絶縁碍子が用いられている。セラミック製の絶縁碍子に、二次的電子１０９に衝突すると正にチャージアップする。また、第一陽極１０２と第二陽極１０４に一次電子線１０７が衝突した際、その陽極表面からガスが放出され、電子源周辺部の真空度が劣化する。【００８１】  電子源近傍の部材が正帯電すると、不要な電界が形成され電子ビームの軌道を変化させてしまうことになり、電子銃の安定性を劣化させる原因となる。【００８２】  以下に絶縁性碍子を用いたとしても、チャージアップの抑制や、高真空化を実現し得る電子源構成について説明する。図１５は、真空度が１０−８〜１０−１１Ｐａの領域において、電極の絶縁部分、真空容器にバナジウムを含有するガラスを適用した例を示す図である。【００８３】  絶縁体碍子１０３のチャージアップを防ぐためには、まず、反射電子や散乱電子と言った二次的電子１０８、１０９の発生を抑制することにある。第一陽極１０２と第二陽極１０４の電子線が衝突すると考えられる内壁（電子源側面）に、バナジウムガラスコートを塗布する。第一陽極１０２の内壁には、第一陽極１０２の材質の熱膨張係数に合わせて、１、２割小さい熱膨張係数のバナジウムガラスコート１６１を塗布し、第二陽極１０４の材質の熱膨張係数に合わせて、１、２割小さい熱膨張係数のバナジウムガラスコート１６２を塗布する。これらのバナジウムガラスコート１６１、１６２の効果により、一次電子線１０７が第一陽極１０２と第二陽極１０４に衝突した際の反射電子や散乱電子と言った二次的電子１０８Ｂ、１０９Ｂを、バナジウムガラスコート１６１、１６２無しの場合と比較し、低減できる。また、第一陽極１０２と第二陽極１０４に一次電子線１０７が衝突した際、その陽極表面からのガス放出量が低減でき、電子源周辺部の真空度が劣化もおさえることができる。【００８４】  さらに、低減できた二次的電子１０８Ｂ、１０９Ｂによる絶縁体碍子１０３のチャージアップを防止するためには、絶縁体碍子１０３の真空雰囲気側の壁面に電子線照射量、例えば数μＡ程度流す必要がある。第一陽極と第二陽極にかかる電圧はＶａｃｃ−Ｖ１であり、通常−数ｋＶ〜数十ｋＶである。これを満たす抵抗値は１０１１Ω程度であり、この抵抗値になるようなバナジウムガラスコート１６３を施すことで実現できる。【００８５】  更に、ゲッター効果を持つバナジウムガラスを、ペースト化し塗布することによって、細かい部品であってもその表面を覆うことができるため、排気コンダクタンスの小さな真空内領域であっても、十分な排気効果を期待でき、結果として真空室内の高真空化を実現することが可能となる。更に平坦面に塗布するよりも、電子源内部のような複雑な構成要素にバナジウムガラスを塗布した方が、真空空間に接するバナジウムガラスコートの面積を大きくなるため、バナジウムガラスのコーティング技術は、微細な部品が存在する環境の高真空化を実現するのに有効な技術であると言える。
【実施例７】
【００８６】  図１６は、バナジウムを含有するガラスを用いた構造の走査電子顕微鏡（荷電粒子線装置）の概要を示す図である。電子顕微鏡鏡筒１１４は大きく分けて下記の３つの真空容器部分に分かれる。つまり、１）電子源周辺部の真空容器、２）第一集光レンズ１１３、偏向器１１５のある真空容器、３）対物絞り１１６、上段偏向器１１７、下段偏向器１１８、対物レンズ１１９、詩集差補正器１２０、試料ステージ１２２、検出器１２４等が設置されている真空容器である。実施例６では、１）電子源周辺部の真空容器にバナジウムガラスコートを適用した実施例を示した。こちらの真空度は、１０−８〜１０−１１Ｐａの領域である。２）、３）の真空容器の真空度は１０−３〜１０−８Ｐａの領域であるが、こちらの真空領域でも１）の真空容器内と同様のバナジウムガラスコートによるガス放出量低減等の効果がある。本実施例では、電子顕微鏡鏡筒１１４の内壁に、バナジウムガラスコート１６４を施すことにより、ガス放出量の低減、ゲッター効果による高真空化の実現等の効果が得られ、ベーキング温度の低減、ベーキング時間の短縮、メンテナンス時の立上げ短縮によるダウンタイムの低減が可能となる。【００８７】  また、電子顕微鏡鏡筒１１４内には、光学素子（第一集光レンズ１１３、偏向器１１５、対物絞り１１６、上段偏向器１１７、下段偏向器１１８、対物レンズ１１９、詩集差補正器１２０等）がある。これらの光学素子は絶縁碍子と電極から構成され、一次電子線１０７が衝突する部分、あるいは、その二次的な電子が衝突する部分に１）の電子銃周辺部と同様に、各素材の熱膨張係数・絶縁性に適合したバナジウムガラスコートを用いることにより、ガス放出の低減、チャージアップ防止も可能となる。
【実施例８】
【００８８】  図７は、試料ステージの絶縁構造にバナジウムを含有するガラスを使用した例を示す図である。図７に例示する試料ステージは、駆動機構６０４が設けられており、制御装置６５２から供給される駆動信号に基づいて、試料６０１の所望の観察個所に一次電子線１０７が照射されるように、試料６０１を移動させる。近年の試料ステージは試料６０１に入射する一次電子線１０７を減速させるために、高電圧を印加できる構造になっている。そのため、アース電位である真空容器６０５と、減速電界印加用電源６５１から電圧が印加される試料ホルダ（被電圧印加部材）６０２との間には、絶縁のためにセラミックなどの絶縁体碍子が用いられる。【００８９】  一次電子線１０７やそれが発生する二次的な電子６１０が試料６０１や絶縁体碍子に衝突することにより、試料６０１や絶縁体碍子がチャージアップする。そこで、絶縁体碍子にバナジウムを含有するガラス６０３を使用し、バナジウムを含有するガラス６０３の表面に微小電流６１１を流すことで、チャージアップを防止することができる。また、絶縁体碍子と試料ホルダ６０２の固定に、ネジ止めや溶接を用いる場合、ステージ構造が複雑になるが、バナジウムを含有するガラスは低軟化点であるために、直接試料ホルダ６０２とバナジウムを含有するガラスを直接接合することで、構造を簡略化することができる。【００９０】  透過型電子顕微鏡等に使用されるサイドエントリーの微小試料用ステージや、ビーム電流を制御する可動絞りの固定材料にも使用することができ、チャージアップを防止した簡略化された構造物を作製することができる。
【実施例９】
【００９１】  図８は、静電レンズに抵抗値の異なる複数のバナジウムを含有するガラスを用いた構造の概略図である。抵抗率１０６Ωｃｍのバナジウムを含有するガラスは電圧を印加することで金属電極と同様に電界を生じる。また、セラミックスを始めとする絶縁体碍子の抵抗率は一般的に１０１５Ωｃｍであり、これに近似する１０１３Ωｃｍのバナジウムを含有するガラスを絶縁体碍子として使用することができる。以下の方法により、この抵抗値の異なる複数のバナジウムを含有するガラスにより静電レンズを作製することができる。【００９２】  バナジウムを含有するガラスは低軟化点で加工性が良い。そのため、この静電レンズの作製には、まず図８（ｂ）にある通り、円柱のバナジウムを含有するガラスと抵抗値の異なるバナジウムを含有するガラス（７０１〜７０５）を積み重ね、接合する。続いて、図８（ｃ）に例示すような一体構造物７０６を切削加工することで、最終形状を完成する。こうして、組立工程を省き、ネジ止め、溶接などの作業がなくなるため、同軸度をはじめとした位置精度が高い静電レンズを作ることができる。従って、組立て誤差による一次電子線１０７の軌道の乱れを防ぎ、収差を小さくすることができる。また、部品点数が少なくなることで、不純ガスを放出する原因が減り、真空度も改善される。静電レンズの形状・抵抗値は、電極間の距離や形状に応じて変えることができ、所望の強度の電界を発生させ、チャージアップ、放電を防止できれば特に限定するものではない。【００９３】  別の作製方法としては、まず図８（ｄ）にある通り、円筒のバナジウムを含有するガラス７０８の表面に、抵抗値の異なる（抵抗値が十分小さく、被電圧印加部材となり得る）バナジウムを含有するガラス（７０９、７１１、７１３）を塗布し、加工することで電極を構成する。被電圧印加部材に電位を与えるための配線は、図８（ｄ）に例示するように、側面を加工して、開口７１０、７１２、７１４を設けても良いし、分割された円筒のバナジウムを含有するガラスの境界にあらかじめ配線を埋め込み、バナジウムを含有するガラス同士を接合したものを用いても良い。【００９４】  また、加速管と静電偏向器と静電多極子も、同様にして抵抗値の異なる複数のバナジウムを含有するガラスを用いて電極構造を構成することができ、位置精度が向上し、構造の簡略化したチャージアップを防止した電極構造を提供できる。
【実施例１０】
【００９５】  図１１は、バナジウムを含有するガラスを被電圧印加部材である電極の支持部材として採用した他の例を示す図である。本実施例では、絶縁用碍子として例えばセラミック製碍子１１０２を碍子の基本構成材とすると共に、セラミック製碍子１１０２と第一陽極１０２との間、及びセラミック製碍子１１０２と第二陽極１０４との間のそれぞれに、バナジウムを含有するガラスによって構成された接続部材１１０１、１１０３を介在させている。即ち、第一陽極１０２と第二陽極１０４との間に所定の距離を設け、絶縁を維持するための距離を確保する部材として、接続部材１１０１、セラミック製碍子１１０２、接続部材１１０３を設けている。先述したように、セラミックは、焼結時に変形し、高い位置精度を確保することが難しい。一方、バナジウムを含むガラスは切削加工が容易であり、且つ溶融によって複数部材間の接続を行うこともできる。よって、セラミックの変形分を、バナジウムを含むガラスによって吸収することができ、簡単な加工で高い位置精度を持つ光学素子を作成することが可能となる。【００９６】  このように、電極に直接接すると共に、その位置を決定付ける部材としてバナジウムを含むガラスを適用することによって、簡単な加工で高い位置精度を持つ光学素子を作成することができ、結果として高性能な荷電粒子線装置の提供が可能となる。また、放電防止のために、接続部材１１０１、１１０３と同等の抵抗値を持つバナジウムを含むガラスで構成された薄膜１１０４を、セラミック製碍子１１０２の真空室側表面に形成することによって、高い位置精度の確保と、チャージアップ抑制の両立が可能となる。
【符号の説明】
【００９７】  １  ステンレス材、２  バナジウムガラスコート、３  銅ガスケット、４  ナイフエッジ、５  真空フランジ、１０１ フィードスルー、１０２ 第一陽極、１０３ 絶縁体碍子、１０４  第二陽極、１０５ 発熱体、１０６ 電子源、１０７ 一次電子線、１０８ 二次的な電子、１０９ 二次的な電子、１１３ 第一集束レンズ、１１４ 電子顕微鏡鏡筒、１１５ 偏向器、１１６ 対物絞り、１１７ 上段偏向器、１１８ 下段偏向器、１１９ 対物レンズ、１２０ 収差補正器、１２１ 試料、１２２ 試料ステージ、１２３ 信号電子、１２４ 検出器、１５０ 発熱体電流制御回路、１５１ 引出電圧制御回路、１５２ 加速電圧制御回路、１５３ 第一集束レンズ制御回路、１５４ 電子線中心軸調整用アライナー、１５５ 対物絞り位置制御機構、１５６ 上下段偏向器制御回路、１５７ 対物レンズ制御回路、１５８ 収差補正器制御回路、１５９信号処理機構、１６０ ＸＹＺ駆動およびリターディング電圧制御機構、１６１  バナジウムガラスコート、１６２  バナジウムガラスコート、１６３  バナジウムガラスコート、１６４  バナジウムガラスコート、１８０ バナジウムを含有するガラス、１８１ 表面電流、２０１ バナジウムを含有するガラス（１段目）、２０２ 電極（２段目）、２０３ バナジウムを含有するガラス（３段目）、２０４ 電極（４段目）、２０５ バナジウムを含有するガラス（５段目）、２０６ バナジウムを含有するガラスと電極の一体構造物、２０７ 加工後のバナジウムを含有するガラスと電極、３０１ 電極（１段目）、３０２ バナジウムを含有するガラス（２段目）、３０３ 電極（３段目）、３０４ バナジウムを含有するガラス（４段目）、３０５ 電極（５段目）、３０６ バナジウムを含有するガラスと電極の一体構造物、３０７ 加工後のバナジウムを含有するガラスと電極、３５１ 円柱型の電極、３５２ 円筒型のバナジウムを含有するガラス、３５３ バナジウムを含有するガラスと電極の一体構造物、３５４ 加工後のバナジウムを含有するガラスと電極、３５５ １段目電極用配線、３５６  １段目電極、３５７ ２段目電極用配線、３５８ ２段目電極、３５９ ３段目電極用配線、３６０ ３段目電極、４０１ 円柱型の電極、４０２ 円筒型のバナジウムを含有するガラス、４０３ バナジウムを含有するガラスと電極の一体構造物、４０４ 電極１、４０５ 電極２、４０６ 電極３、４０７ 電極４、４０８ 電極５、４０９ 電極６、４１０ 電極７、４１１ 電極８、４１２ 電極３用配線、４１３ 電極４用配線、４１４ 電極５用配線、４１５ 電極６用配線、５０３ 絶縁体碍子、５０４ バナジウムを含有するガラス、６０１ 試料、６０２ 試料ホルダ、６０３ バナジウムを含有するガラス、６０４ 駆動機構、６１０ 反射電子や散乱電子などの二次的な電子、６１１ 表面電流
【図１】
2016117628.tif 000003
【図２】
2016117628.tif 000004
【図３】
2016117628.tif 000005
【図４】
2016117628.tif 000006
【図５】
2016117628.tif 000007
【図６】
2016117628.tif 000008
【図７】
2016117628.tif 000009
【図８】
2016117628.tif 000010
【図９】
2016117628.tif 000011
【図１０】
2016117628.tif 000012
【図１１】
2016117628.tif 000013
【図１２】
2016117628.tif 000014
【図１３】
2016117628.tif 000015
【図１４】
2016117628.tif 000016
【図１５】
2016117628.tif 000017
【図１６】
2016117628.tif 000018
【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
荷電粒子源から放出される荷電粒子ビームを調整する光学素子と、前記荷電粒子ビームが通過する通路の雰囲気を真空とするための真空容器を備えた荷電粒子線装置において、
前記真空容器内内壁、及び前記真空容器内に配置される部材の少なくとも一方を、バナジウムを含むガラスで構成したことを特徴とする荷電粒子線装置。
【請求項２】
請求項１において、
前記バナジウムを含有するガラスは、バナジウムを主成分とすることを特徴とする荷電粒子線装置。
【請求項３】
請求項１において、
前記真空容器内に配置される部材は、前記荷電粒子ビームを加速させる加速部であることを特徴とする荷電粒子線装置。
【請求項４】
請求項１において、
前記光学素子は静電レンズであることを特徴とする荷電粒子線装置。
【請求項５】
請求項１において、
前記真空容器内に配置される部材は、前記荷電粒子ビームの収差を補正する収差補正器、及び前記荷電粒子ビームを偏向する偏向器の少なくとも１つであることを特徴とする荷電粒子線装置。
【請求項６】
荷電粒子源から放出される荷電粒子ビームを調整する光学素子と、前記荷電粒子ビームが通過する通路の雰囲気を真空とするための真空容器を備えた荷電粒子線装置において、
前記真空容器内に位置する部材に、バナジウムを含むガラス層がコーティングされていることを特徴とする荷電粒子線装置。
【請求項７】
請求項６において、
前記バナジウムを含むガラス層は、バナジウムを主成分とすることを特徴とする荷電粒子線装置。
【請求項８】
請求項６において、
前記真空容器内の真空度が１０−８〜１０−１１［Ｐａ］であることを特徴とする荷電粒子線装置。
【請求項９】
請求項６において、
前記バナジウムを含むガラス層は、４〜２０ｐｐｍの熱膨張係数を有することを特徴とする荷電粒子線装置。
【請求項１０】
請求項６において、
前記真空容器は、真空室を構成する容器と、当該容器と他部材を接続するための銅ガスケットを含み、前記バナジウムを含むガラス層の塗布範囲は、前記銅ガスケットと、前記バナジウムを含むガラス層との間の距離をＥとし、前記バナジウムを含むガラス層の膜厚をｄとした場合に、E＞ｄの関係になることを特徴とする荷電粒子線装置。
【請求項１１】
請求項６において、
前記光学素子は静電レンズであることを特徴とする荷電粒子線装置。
【請求項１２】
請求項６において、
前記光学素子は、前記荷電粒子ビームの収差を補正する収差補正器、及び前記荷電粒子ビームを偏向する偏向器の少なくとも１つであることを特徴とする荷電粒子線装置。
【請求項１３】
請求項６において、
前記荷電粒子源から荷電粒子を引き出すための第一陽極を備え、当該第一陽極の前記荷電粒子源側の面に、前記バナジウムを含むガラス層がコーティングされていることを特徴とする荷電粒子線装置。
【請求項１４】
請求項６において、
前記荷電粒子源から荷電粒子を引き出すための第一陽極と、当該第一陽極によって引き出された荷電粒子を加速させる第二陽極と、前記第一陽極と第二陽極との間に配置される絶縁体とを備え、前記第二陽極と前記絶縁体の前記荷電粒子源側の面に、前記バナジウムを含むガラス層がコーティングされていることを特徴とする荷電粒子線装置。
【請求項１５】
請求項６において、
荷電粒子線装置の鏡筒内壁に、前記バナジウムを含むガラス層を設けたことを特徴とする荷電粒子線装置。
【請求項１６】
請求項６において、
荷電粒子線装置の鏡筒内部の光学素子に、前記バナジウムを含むガラス層を設けたことを特徴とする荷電粒子線装置。
【請求項１７】
荷電粒子線装置用部材の製造方法において、
前記荷電粒子線装置用部材であって、前記荷電粒子線装置の真空空間側に位置する部材の表面に、バナジウムを含むガラス層をコーティングすることを特徴とする荷電粒子線装置用部材の製造方法。
【請求項１８】
請求項１７において、
前記バナジウムを含むガラス層は、バナジウムを主成分とすることを特徴とする荷電粒子線装置用部材の製造方法。
【請求項１９】
請求項１７において、
前記バナジウムを含むガラス層は、バナジウムを含むガラスをペースト状、或いは液状にした上で、前記部材の表面に塗布することを特徴とする荷電粒子線装置用部材の製造方法。
【国際調査報告】
2016117628.tif 000019
2016117628.tif 000020
2016117628.tif 000021
2016117628.tif 000022